Cathode (1) pour batterie Lithium-Ions comprenant : - une couche (41) d’un matériau conducteur agencée pour collecter le courant circulant à travers la cathode, dit substrat de la cathode, - une couche (51) de Nanotubes de carbone (NTC) alignés (9) en contact électrique avec le substrat de la cathode et s’étendant principalement perpendiculairement par rapport au substrat de la cathode, - du Soufre solide (61) qui tapisse, au moins en partie, une paroi externe des NTCs, et - une couche solide (7) de Sulfate de Lithium solide (Li 2 SO 4 ), dite couche externe de Li 2 SO 4 , recouvrant la couche de NTCs de sorte à former un empilement de couches dans lequel la couche de NTCs est comprise entre le substrat de la cathode et la couche externe de Li 2 SO 4 . Cathode (1) selon la revendication 1, comprenant du Sulfate de Lithium solide (Li 2 SO 4 ) (8) encapsulant et/ou enveloppant, au moins en partie, le Soufre solide (61) qui tapisse les parois externes des NTCs (9). Cathode (1) selon la revendication 1 ou 2, dans laquelle une charge massique en Soufre solide (61) est supérieure à 1,5 mg/cm². Cathode (1) selon l’une quelconque des revendications 1 à 3, dans laquelle la couche externe de Li 2 SO 4 présente une épaisseur inférieure à 10 nm et supérieure à 3 nm. Batterie Lithium-Ions (10), dit LIB, comprenant la cathode (1) selon l’une des revendications 1 à 4. LIB (10) selon la revendication 5, comprenant : - une anode (3) à base de nanoparticules de Silicium (62), - un élément poreux (111, 112) disposé entre la cathode (1) et l’anode. LIB (10) selon la revendication 6, dans lequel l’anode (3) comprend : - une couche (42) d’un matériau conducteur, dit substrat de l’anode, agencée pour collecter le courant circulant à travers l’anode, - une couche (52) de Nanotubes de carbone (NTC) alignés (9) en contact électrique avec le substrat de l’anode et s’étendant principalement perpendiculairement par rapport audit substrat de l’anode, - des nanoparticules de Silicium (62) qui tapissent la paroi externe des NTCs. LIB (10) selon la revendication 6 ou 7, dans lequel une charge massique en Silicium des nanoparticules de Silicium (62) de l’anode (3) est supérieure à 2 mg/cm². Procédé de fabrication d’une cathode (1), ledit procédé comprenant les étapes consistant à : - obtenir une électrode (15), dite étape d’obtention de l’électrode, comprenant une couche (41) d’un matériau conducteur, agencée pour collecter le courant circulant à travers la cathode, dit substrat de l’électrode, depuis laquelle s’étend, principalement perpendiculairement, une couche (51) de Nanotubes de carbone (NTC) alignés (9) en contact électrique avec le substrat de l’électrode, puis - recouvrir une face (14), dit face externe, de la couche de NTCs, située du côté opposé à une face de la couche de NTCs en contact électrique avec le substrat de l’électrode, avec une solution, dite solution soufrée, comprenant du Soufre solide (61) pour former un revêtement de Soufre solide qui tapisse, au moins une partie, une paroi externe des NTCs, puis - recouvrir la face externe de la couche de NTCs avec une solution comprenant du Sulfate de Lithium (Li 2 SO 4 ) dissous pour former une couche (7) de Sulfate de Lithium solide (Li 2 SO 4 ) recouvrant la couche de NTCs. Procédé selon la revendication 9, dans lequel la solution soufrée comprend une poudre de Soufre solide, un solvant polaire et du disulfure de carbone, un ratio volumique entre le disulfure de carbone et le solvant polaire est compris entre 10 et 30 %. Procédé selon la revendication 9 ou 10, comprenant une étape, dite de traitement plasma, consistant à traiter les NTCs (9) de l’électrode (15) avec un plasma froid et/ou de vapeur d’eau ; l’étape de traitement plasma est mise en œuvre préalablement à l’étape consistant à recouvrir la couche de NTCs avec la solution soufrée et subséquemment à l’étape d’obtention de l’électrode. Procédé selon la revendication précédente, dans lequel l’étape de traitement plasma comprend, en outre, une accélération, par polarisation, de, tout ou partie, des espèces présentent dans le plasma vers l’électrode (15). Procédé selon l’une quelconque des revendications 9 à 12, dans lequel l’étape d’obtention de l’électrode (15) comprend une étape de synthèse des NTCs (9) sur le substrat (41, 42) de l’électrode par dépôt chimique en phase vapeur par filaments chauds, ladite étape de synthèse comprend : - la disposition du substrat de l’électrode à équidistance de quatre filaments chauds alignés, - un balayage d’un gaz, comprenant des précurseurs, parallèlement aux filaments chauds. Procédé selon la revendication précédente, comprenant, préalablement à l’étape de synthèse des NTCs (9), une étape de dépôt d’une couche, dite couche barrière, d’oxyde d’Aluminium (Al 2 O 3 ) d’une épaisseur comprise entre 5 et 80 nm sur le substrat de l’électrode et d’une couche de Fer, dite couche de catalyseur, déposée sur la couche barrière, d’une épaisseur comprise entre 1 et 30 nm. Procédé de fabrication d’une batterie Lithium-Ions (10), dit LIB, comprenant les étapes consistant en : - mettre en œuvre le procédé de fabrication d’une cathode (1) selon l’une des revendications 9 à 14, - obtenir une anode (3) pour la LIB, - assembler la LIB en intercalant un élément poreux (11) entre la cathode et l’anode.